(57)【特許請求の範囲】
【請求項１】
主幹にエステル基および少なくとも1個のアミド基を含み、少なくとも1個のβ−アルキル置換されたβ−ヒドロキシアルキルアミド末端基を有し、２〜２５０個のβ−ヒドロキシアルキルアミド官能基を有し、かつ８００ｇ／モル以上の重量平均分子量を有する分岐した縮合ポリマーであって、ポリマーが式（III）に従うポリマーであることを特徴とする縮合ポリマー、
【化１】
0003643032.tif 000026
［式中、Ｙは、
【化２】
0003643032.tif 000027
、Ｈ、（Ｃ1〜Ｃ20）（シクロ）アルキルまたは（Ｃ6〜Ｃ10）アリールであり、
Ａは、
【化３】
0003643032.tif 000028
またはＯＨであり、
Ｂは、（Ｃ2〜Ｃ24）の、所望により置換された、アリールまたは（シクロ）アルキル脂肪族二価残基であり、
Ｘ1は、
【化４】
0003643032.tif 000029
であり、
Ｘ2は、ＨまたはＸ1であり、
Ｒ1、Ｒ2、Ｒ3、Ｒ4、Ｒ5およびＲ6は、互いに独立して、同じでも異なっていてもよく、Ｈ、（Ｃ6〜Ｃ10）アリールもしくは（Ｃ1〜Ｃ8）（シクロ）アルキル残基またはＣＨ2−ＯＸ2であり得る］。
【請求項２】
ポリマーが式（ＩＶ）で表されることを特徴とする、請求項１記載の縮合ポリマー、
【化５】
0003643032.tif 000030
［式中、Ｙは、
【化６】
0003643032.tif 000031
、Ｈ、（Ｃ1〜Ｃ20）（シクロ）アルキルまたは（Ｃ6〜Ｃ10）アリールであり、
Ａは、
【化７】
0003643032.tif 000032
またはＯＨであり、
Ｂは、（Ｃ2〜Ｃ24）の、所望により置換された、アリールまたは（シクロ）アルキル脂肪族二価残基であり、
Ｘ1は、
【化８】
0003643032.tif 000033
であり、
Ｘ2は、ＨまたはＸ1であり、
Ｒ3は、Ｈ、（Ｃ6〜Ｃ10）アリールまたは（Ｃ1〜Ｃ8）アルキル残基であり、
Ｒ6は、Ｈ、（Ｃ6〜Ｃ10）アリールまたは（Ｃ1〜Ｃ8）アルキル残基である］。
【請求項３】
ポリマーが式（Ｖ）に従うポリマーであることを特徴とする、請求項１〜２のいずれか１項記載の縮合ポリマー、
【化９】
0003643032.tif 000034
［式中、Ａは、
【化１０】
0003643032.tif 000035
またはＯＨであり、
Ｂは、（Ｃ2〜Ｃ12）の、所望により置換された、アリールまたは（シクロ）アルキル脂肪族二価残基であり、
Ｘ1は、
【化１１】
0003643032.tif 000036
であり、
Ｘ2は、ＨまたはＸ1であり、
Ｒ3は、（Ｃ6〜Ｃ10）アリールまたは（Ｃ1〜Ｃ8）（シクロ）アルキル残基であり、
Ｒ6は、（Ｃ6〜Ｃ10）アリールまたは（Ｃ1〜Ｃ8）（シクロ）アルキル残基である］。
【請求項４】
環式無水物が、β−アルキル置換されたβ−ヒドロキシアルキルアミンと反応してヒドロキシアルキルアミドを生成し、次いで重縮合によってポリマーが得られることを特徴とする、請求項１〜３のいずれか１項記載のポリマーの製造法。
【請求項５】
β−アルキル置換されたβ−ヒドロキシアルキルアミンが、式（ＸＩ）に従う化合物と反応し、次いで重縮合によってポリマーが得られることを特徴とする、請求項１〜３のいずれか１項記載のポリマーの製造法、
【化１２】
0003643032.tif 000037
［式中、Ｂは、（Ｃ2〜Ｃ12）の、所望により置換された、アリールまたは（シクロ）アルキル脂肪族二価残基であり、
Ｌは、−Ｏ−Ｃ（＝Ｏ）−ＯＲ7または−Ｏ−Ｃ（＝Ｏ）−Ｒ7または−ＯＲ7または−ＳＲ7または−Ｃｌであり、
Ｒ7は、（Ｃ1〜Ｃ12）の分岐鎖または直鎖のアルキル基である］。
【請求項６】
環式無水物がアルコールと反応し、得られた反応生成物が次いでβ−アルキル置換されたβ−ヒドロキシアルキルアミンとインシチューで（in  situ）反応し、続いて重縮合によってポリマーが得られることを特徴とする、請求項１〜３のいずれか１項記載のポリマーの製造法。
【請求項７】
請求項１記載の式（III）、請求項２記載の式（IV）または請求項３記載の式（Ｖ）のいずれか１つに従うポリマーと、エステル基、エーテル基、アミド基またはアルコール基で置換されていてもよい、飽和もしくは不飽和の（Ｃ1〜Ｃ40）脂肪族カルボン酸または芳香族カルボン酸との反応によって得られ得る変性ポリマー。
【請求項８】
請求項１記載の式（III）、請求項２記載の式（IV）または請求項３記載の式（Ｖ）のいずれか１つに従うポリマーと脂肪族ジイソシアネートとの反応によって得られ得る変性ポリマー。
【請求項９】
請求項１記載の式（III）、請求項２記載の式（IV）または請求項３記載の式（Ｖ）のいずれか１つに従うポリマーと、β−ヒドロキシアルキルアミンと反応し得る反応性基を含むモノマー、オリゴマーまたはポリマーとを反応させることによって変性ポリマーを製造する方法、ここで、該反応性基はカルボキシル基、カルボン酸エステル、無水カルボン酸、エポキシ基、アルコキシシラン基、イソシアネート基、酸塩化物基、エポキシクロロヒドリン基、アミン基、フェノール基、メチロール化アミド基およびそれらの組み合わせから選択される。
【請求項１０】
請求項１記載の式（III）、請求項２記載の式（IV）または請求項３記載の式（Ｖ）のいずれか１つに従う変性ポリマーであって、ここで、Ｘ2は、Ｈ、Ｘ1または−Ｃ（＝Ｏ）−Ｚであり、−Ｃ（＝Ｏ）−Ｚは、モノマー状、オリゴマー状またはポリマー状の単官能性カルボン酸から誘導され、Ｚは、エステル基、エーテル基、アミド基またはアルコール基で置換されていてもよい、飽和もしくは不飽和の（Ｃ1〜Ｃ40）脂肪族炭化水素基または芳香族炭化水素基、あるいはポリエステルまたはポリエーテル残基である変性ポリマーの製造法において、該方法が、請求項１記載の式（III）、請求項２記載の式（IV）または請求項３記載の式（Ｖ）のいずれか１つに従うポリマーをモノマー状、オリゴマー状またはポリマー状の単官能性カルボン酸と反応させることを含む方法。
【請求項１１】
請求項１〜３および７〜８のいずれか１項記載のポリマーまたは請求項４〜６および９〜１０のいずれか１項に従って得られるポリマーを含む粉末塗料バインダー組成物。
【請求項１２】
５〜２６個の炭素原子を有する少なくとも1個の鎖状または分岐状脂肪族鎖を含みかつ１より大きいエポキシ官能基数を有する架橋剤をさらに含み、ここで、該エポシキ官能基は該少なくとも1個の脂肪族鎖上にある請求項１１記載のバインダー組成物。
【請求項１３】
請求項１１〜１２のいずれか１項記載のバインダー組成物を含む粉末塗料組成物。
【請求項１４】
請求項１３記載の粉末塗料を硬化することによって得られる粉末コーティング。
【発明の詳細な説明】
【０００１】
本発明は、主幹にエステル基および少なくとも1個のアミド基を含み、少なくとも1個のβ−アルキル置換されたβ−ヒドロキシアルキルアミド末端基を有し、２〜２５０個のβ−ヒドロキシアルキルアミド官能基を有し、かつ８００ｇ／モル以上の重量平均分子量を有する分岐した縮合ポリマーであって、ポリマーが式（III）に従うポリマーであることを特徴とする縮合ポリマーに関する。
【化１３】
0003643032.tif 000002
［式中、Ｙは、
【化１４】
0003643032.tif 000003
、Ｈ、（Ｃ1〜Ｃ20）（シクロ）アルキルまたは（Ｃ6〜Ｃ10）アリールであり、
Ａは、
【化１５】
0003643032.tif 000004
またはＯＨであり、
Ｂは、（Ｃ2〜Ｃ24）の、所望により置換された、アリールまたは（シクロ）アルキル脂肪族二価残基であり、
Ｘ1は、
【化１６】
0003643032.tif 000005
であり、
Ｘ2は、ＨまたはＸ1であり、
Ｒ1、Ｒ2、Ｒ3、Ｒ4、Ｒ5およびＲ6は、互いに独立して、Ｈ、（Ｃ6〜Ｃ10）アリールもしくは（Ｃ1〜Ｃ8）（シクロ）アルキル残基またはＣＨ2−ＯＸ2であり得る］。
【０００２】
式（III）において、Ｒ基は、一緒になってまたは隣接する炭素原子と共にシクロアルキル基の一部を形成しても良い。
【０００３】
本発明の別の好ましい実施態様によれば、本発明のポリマーは、式（IV）に従うポリマーである。
【化１７】
0003643032.tif 000006
［式中、Ｙは、
【化１８】
0003643032.tif 000007
、Ｈ、（Ｃ1〜Ｃ20）（シクロ）アルキルまたは（Ｃ6〜Ｃ10）アリールであり、
Ａは、
【化１９】
0003643032.tif 000008
またはＯＨであり、
Ｂは、（Ｃ2〜Ｃ24）の、所望により置換された、アリールまたは（シクロ）アルキル脂肪族二価残基であり、
Ｘ1は、
【化２０】
0003643032.tif 000009
であり、
Ｘ2は、ＨまたはＸ1であり、
Ｒ3は、Ｈ、（Ｃ6〜Ｃ10）アリールまたは（Ｃ1〜Ｃ8）アルキル残基であり、
Ｒ6は、Ｈ、（Ｃ6〜Ｃ10）アリールまたは（Ｃ1〜Ｃ8）アルキル残基である］。
【０００４】
本発明に係るポリマーの重量平均分子量は、一般に、８００〜５０，０００、好ましくは１０００ｇ／モル〜２５，０００ｇ／モルである。
【０００５】
数平均分子量は、一般に、６００〜１０，０００、好ましくは７００〜４０００である。
【０００６】
β−ヒドロキシアルキルアミド官能基数は、一般に、２〜２５０、好ましくは５〜５０である。
【０００７】
官能基数は、ポリマー組成物中の１分子当りの特定の型の反応性基の平均数である。
【０００８】
本発明の別の好ましい実施態様によれば、ポリマーのβ−ヒドロキシアルキルアミド官能基数が５以上であり、β−ヒドロキシアルキルアミド基を含むポリマーが、式（Ｖ）によって表されるポリマーである。
【化２１】
0003643032.tif 000010
［式中、Ａは、
【化２２】
0003643032.tif 000011
またはＯＨであり、
Ｂは、（Ｃ2〜Ｃ12）の、所望により置換された、アリールまたは（シクロ）アルキル脂肪族二価残基であり、
Ｘ1は、
【化２３】
0003643032.tif 000012
であり、
Ｘ2は、ＨまたはＸ1であり、
Ｒ3は、（Ｃ6〜Ｃ10）アリールまたは（Ｃ1〜Ｃ8）（シクロ）アルキル残基であり、
Ｒ6は、（Ｃ6〜Ｃ10）アリールまたは（Ｃ1〜Ｃ8）（シクロ）アルキル残基である］。
好ましくは、Ｒ3およびＲ6は、（Ｃ1〜Ｃ4）アルキルである。
【０００９】
本発明の別の好ましい実施態様によれば、Ｒ3およびＲ6は、メチルまたはエチルである。
Ｂは、飽和または不飽和であり得る。
Ｂは、例えば（Ｃ1〜Ｃ26）アルキル基（飽和または不飽和であり得る）で置換されていても良く、好ましくはＣ1が使用される。
Ｂは、例えば、（メチル−）１，２−エチレン、（メチル−）１，２−エチリデン、１，３−プロピレン、（メチル−）１，２−シクロヘキシル、（メチル−）１，２−フェニレン、１，３−フェニレン、１，４−フェニレン、２，３−ノルボルニル、２，３−ノルボルネン−５−イルおよび／または（メチル−）１，２シクロヘキシ−４−エニル残基であり得る。
【００１０】
選択された出発モノマーに応じて、分子または分子混合物中の可変部Ｂ、Ｒ1、Ｒ2、Ｒ3、Ｒ4、Ｒ5およびＲ6は、可変部ごとに同一または異なるように選択され得る
【００１１】
本発明に係るポリマー組成物は、一般に、高級及び低級オリゴマーを含む組成物であり、通常、６００未満の分子量を有するオリゴマーを５０重量％未満、好ましくは３０重量未満含む。
【００１２】
本発明に係るポリエステルアミドは、例えば、二価カルボン酸のモノ−および／またはビス−ヒドロキシアルキルアミドの重縮合によって得られる。
二価カルボン酸のモノヒドロキシアルキルアミドは、一般に、式（VI）を有し、
【化２４】
0003643032.tif 000013
二価カルボン酸のビスヒドロキシアルキルアミドは、一般に、式（VII）によって表すことができる。
【化２５】
0003643032.tif 000014
ここで、Ｒ1、Ｒ2、Ｒ3およびＲ4は、互いに独立して、同じでも異なっていても良く、Ｈ、（Ｃ6〜Ｃ10）アリールまたは（Ｃ1〜Ｃ8）（シクロ）アルキル残基である。
従って、本発明に係る直鎖ポリマーは、一般に、次のように鎖に沿って交互に並ぶアミドおよびエステル基を含む。
【化２６】
0003643032.tif 000015
ここで、ジアミドは、交互に並ぶエステル（Ｅ）−アミド（Ａ）基と結合する。
【００１３】
本発明に係る分岐鎖ポリマーは、一般に、次のように主鎖および側鎖に沿って交互に並ぶアミドおよびエステル基を含む。
【化２７】
0003643032.tif 000016
ここで、ジアミドは、交互に並ぶエステル（Ｅ）−アミド（Ａ）基と結合する。
本発明に係る分岐鎖ポリマーにおいて、（β）−ヒドロキシアミド基は、末端基
【化２８】
0003643032.tif 000017
としても、ぶら下がる側鎖基
【化２９】
0003643032.tif 000018
としても存在し得る。
一般に、鎖中のアミド結合のモル量は、エステル結合の量より多い。
【００１４】
本発明に係るポリマーは、式（III）〜（Ｖ）によって表される生成物を少なくとも６０重量％含む。
【００１５】
ポリマーの製造中の副反応により、本発明に係る組成物が、例えば、式（VIII）を有する二級アミン基も含む可能性がある。
【化３０】
0003643032.tif 000019
【００１６】
ここで、Ｒ1、Ｒ2、Ｒ3およびＲ4は、互いに独立して、同じでも異なっていても良く、Ｈ、（Ｃ6〜Ｃ10）アリールまたは（Ｃ1〜Ｃ8）（シクロ）アルキル残基である。
【００１７】
本発明に係るポリマーは、例えば約２０℃〜約１００℃の温度で環式無水物およびβ−アルキル置換されたβ−ヒドロキシアルキルアミンを反応させてヒドロキシアルキルアミドを形成し、その後、例えば１２０℃〜２５０℃の温度で、水を蒸留によって除去しながら重縮合することによってポリエステルアミドを得ることにより1工程で得ることもできる。
【００１８】
反応は、溶媒なしで行うことができるが、水中または有機溶媒中で行うこともできる。
【００１９】
蒸留による水の除去は、１バールより高い圧力下で、減圧下または共沸的に行うことができる。
【００２０】
好ましくは、環式無水物は、式（IX）に従う無水物である。
【化３１】
0003643032.tif 000020
［式中、Ｂは上記で定義した意味を有する。］
【００２１】
適する環式無水物の例としては、無水フタル酸、無水テトラヒドロフタル酸、無水ナフタレンジカルボン酸、無水ヘキサヒドロフタル酸、無水５−ノルボルネン−２，３−ジカルボン酸、無水ノルボルネン−２，３−ジカルボン酸、無水ナフタレンジカルボン酸、無水２−ドデセン−１−イル−コハク酸、無水マレイン酸、無水（メチル）コハク酸、無水グルタル酸、無水４−メチルフタル酸、無水４−メチルヘキサヒドロフタル酸、無水４−メチルテトラヒドロフタル酸および不飽和脂肪酸のマレイン化アルキルエステルが挙げられる。
【００２２】
好ましくは、β−アルキル置換されたβ−ヒドロキシアルキルアミンが、式（Ｘ）に従うアルカノールアミンである。
【化３２】
0003643032.tif 000021
［式中、Ｙは、
【化３３】
0003643032.tif 000022
または（Ｃ1〜Ｃ20）（シクロ）アルキルであり、
Ｒ1、Ｒ2、Ｒ3、Ｒ4、Ｒ5およびＲ6は、互いに独立して、同じでも異なっていても良く、Ｈ、（Ｃ6〜Ｃ10）アリールもしくは（Ｃ1〜Ｃ8）（シクロ）アルキル残基またはＣＨ2ＯＨである。］
【００２３】
アルカノールアミンは、モノアルカノールアミン、ジアルカノールアミン、トリアルカノールアミンまたはそれらの混合物であり得る。
【００２４】
可能なポリマー合成の一つにおいてモノアルカノールアミンが使用される場合、２の官能基数を有する直鎖ポリマーを得ることができる。望ましい適用に応じて、直鎖の、または全体的もしくは部分的分岐鎖のポリマーを選択することができ、後者の場合、分岐の程度は、選択されるアルカノールアミンによって設定可能である。
【００２５】
高い官能基数を有する分岐度の高い構造を所望する場合には、ジまたはトリアルカノールアミンが出発化合物として使用される。
【００２６】
β−アルキル−置換されたβ−ヒドロキシアルキルアミドの好ましい例としては、（ジ）イソプロパノールアミン、シクロヘキシルイソプロパノールアミン、１−メチルまたはエチル−イソプロパノールアミン、（ジ）イソブタノールアミン、ジ−β−シクロヘキサノールアミンおよび／またはｎ−ブチルイソプロパノールアミンが挙げられる。
【００２７】
この結果、改善された加水分解耐性を有するポリマー組成物が得られる。
【００２８】
最も好ましくは、ジイソプロパノールアミンおよびジイソブタノールアミンである。
無水物：β−アルキル置換されたβ−ヒドロキシアルキルアミン当量比は、一般に、１．０：１．０〜１．０：１．８である。好ましくは、この比は、１：１．０５〜１：１．５である。
【００２９】
本発明に係る化合物は、例えば上記したようなβ−アルキル置換されたβ−ヒドロキシアルキルアミンと1個の酸基および1個の活性化された酸基を含む化合物とを反応させた後、重縮合によってポリエステルアミドを得ることによって得ることもできる。
【００３０】
酸基および活性化された酸基を含む化合物は、好ましくは、式（XI）に従う化合物である。
【化３４】
0003643032.tif 000023
［式中、Ｂは上記で定義した意味を有し、
Ｌは、
【化３５】
0003643032.tif 000024
であり、ここで、Ｒ7は（Ｃ1〜Ｃ12）分岐鎖または直鎖アルキル基である。］
【００３１】
1個の酸基および1個の活性化された酸基を含む適する化合物の例は、アルキルエステル（例えば、アジピン酸モノメチルまたはエチルおよびセバシン酸モノメチルまたはエチル）、無水物およびチオエステルである。
【００３２】
本発明に係る化合物は、例えば上記したような環式無水物とアルコールとを反応させた後、得られた反応生成物をインシチューにβ−アルキル置換されたβ−ヒドロキシアルキルアミンと反応させ、次いで重縮合によってポリエステルアミドを得ることによって得ることもできる。
【００３３】
適するアルコールの例は、（Ｃ1〜Ｃ10）アルコールである。好ましくは、メタノールまたはエタノールが使用される。
β−ヒドロキシアルキルアミド基の他に、ポリマーは、カルボキシル基を０．０１〜２．０ｍｇ当量／ｇポリマーの量で含むこともできる。ポリマーに存在するカルボン酸の数は、無水物／β−アルキル置換されたβ−ヒドロキシアルキルアミン比によって、および転化の程度によって調節することができる。過剰のβ−アルキル置換されたβ−ヒドロキシアルキルアミンが使用され、重縮合反応が（ほとんど）完全である場合、０．２ｍｇ当量／ｇポリマー未満の酸が通常存在する。カルボキシル基が存在する場合には、カルボン酸と反応し得る１以上の基（例えば、エポキシ基またはβ−ヒドロキシアルキルアミド基など）を含む化合物と、次の工程で反応させることができる。カルボン酸の量は好ましくは、できる限り少なく、例えば０．０１〜０．２ｍｇ当量／ｇポリマーである。
【００３４】
ポリマーの分岐の程度および官能基数は、出発物質およびポリマーの分子量に依存する。２０００より高い分子量、およびジ−および／またはトリアルカノールアミンの使用は一般に、１０以上の官能基数を有する分岐度の高い構造をもたらす。
【００３５】
式（IX）に従う無水物の代わりにビス−およびジ無水物が（無水物の総量の）１０重量％未満の量で存在することにより、ポリマーは、式（III）〜（Ｖ）に従う生成物のみを含むのではない可能性がある。
【００３６】
本発明はまた、全体的または部分的に変性されたポリマーにも関する。
変性は、例えば、式（III）、（IV）または（Ｖ）のいずれか１つに従うポリマーと、β−ヒドロキシアルキルアミドと反応し得る反応性基を含むモノマー、オリゴマーまたはポリマーとの反応によって行うことができる。
適する反応性基の例としては、カルボキシル基、カルボキシルエステル、無水カルボン酸、エポキシ基、アルコキシシラン基、イソシアネート基、酸塩化物基、エポキシクロロヒドリン基、アミン基、フェノール基、メチロール化アミド基およびそれらの組み合わせが挙げられる。
【００３７】
好ましくは、モノマー、オリゴマーまたはポリマーが、β−ヒドロキシアルキルアミドと反応し得るただ1個の基を含み、その結果、変性中に架橋は生じない。
式（III）、（IV）または（Ｖ）に従うポリマーは、好ましくは、カルボン酸基を含む化合物によって変性されている。
変性されたポリマーは、例えば、式（III）、（IV）または（Ｖ）のいずれか１つによって表すことができ、ここで、Ｘ2は、Ｈ、Ｘ1または−Ｃ（＝Ｏ）−Ｚであり、−Ｃ（＝Ｏ）−Ｚは、モノマー、オリゴマーまたはポリマーの単官能性カルボン酸から誘導される。
適するカルボン酸としては、例えば、飽和脂肪族（Ｃ1〜Ｃ26）酸、不飽和（Ｃ1〜Ｃ20）脂肪酸、芳香族酸およびα，β−不飽和酸が挙げられる。
【００３８】
適するα，β−不飽和酸の例は、（メタ）アクリル酸、クロトン酸、ならびにイタコン酸、マレイン酸、１２−ヒドロキシステアリン酸、ポリエーテルカルボン酸およびフマル酸のモノエステルまたはモノアミドが挙げられる。
【００３９】
適する飽和脂肪族酸は、例えば、酢酸、プロピオン酸、酪酸、２−エチルヘキサン酸、ラウリル酸およびステアリン酸である。
適する芳香族酸は、例えば、安息香酸およびｔ−ブチル安息香酸である。
【００４０】
Ｚは、例えば、飽和または不飽和の（Ｃ1〜Ｃ40）アルキルまたは芳香族基、ポリマーまたはオリゴマーから選択することができる。適するポリマーの例は、ポリエステル、ポリエーテルおよびポリ（カプロ）ラクトンである。
Ｚは、例えばエステル基、エーテル基、アミド基およびアルコール基で置換され得る。
変性されたポリマーは、同一または異なるＺ基を含み得る。
【００４１】
本発明に係る分岐鎖ポリマーは、ジイソシアネートと反応することもでき、その後、得られたイソシアネート官能性ポリマーは、イソシアネートと反応し得る化合物と反応する。ジイソシアネートとしては、好ましくは、異なる反応性を有する2以上のイソシアネート基を含む化合物が使用される。これは、好ましくは、第一級炭素原子に結合した立体的により接近しやすいイソシアネート基１個および第三級炭素原子に結合した立体的にあまり接近しやすくないイソシアネート基１個を有する脂肪族ジイソシアネートである。
【００４２】
適するジイソシアネートの例は、各々、１，４−ジイソシアナト−４−メチルペンタン、１，５−ジイソシアナト−５−メチルヘキサン、３（４）−イソシアナトメチル−１−メチルシクロヘキシルイソシアネート、１，６−ジイソシアナト−６−メチルヘプタン、１，５−ジイソシアナト−２，２，５−トリメチルヘキサンおよび１，７−ジイソシアナト−３，７−ジメチルオクタン、ならびに１−イソシアナト−１−メチル−４−（４−イソシアナトブト−２−イル）シクロヘキサン、１−イソシアナト−１，２，２−トリメチル−３−（２−イソシアナト−エチル）シクロペンタン、１−イソシアナト−１，４−ジメチル−４−イソシアナトメチル−シクロヘキサン、１−イソシアナト−１，３−ジメチル−３−イソシアナトメチル−シクロヘキサン、１−イソシアナト−１−ｎ−ブチル−３−（４−イソシアナトブト−１−イル）シクロペンタンおよび１−イソシアナト−１，２−ジメチル−３−エチル−３−イソシアナトメチル−シクロペンタンである。
【００４３】
好ましい上記のイソシアネートは、３（４）−イソシアナトメチル−１−メチルシクロヘキシルイソシアネート（ＩＭＣＩ）およびイソホロンジイソシアネートである。
【００４４】
モノマー、オリゴマーおよびポリマーは全て、イソシアネート基と反応し得る化合物として使用され得る。かかる化合物は、イソシアネート基と共に化学結合を形成し得る反応性基を含む。
【００４５】
適する反応性基の例は、アルコールおよびアミン基である。
適する化合物の例は、ヒドロキシエチル（メタ）アクリレート、ヒドロキシ（Ｃ２〜Ｃ１２）アルキルビニルエーテル、４−ヒドロキシブチル（メタ）アクリレート、アミノプロピルビニルエーテル、アミノアルキルビニルエーテル、アミノプロピルトリメトキシシラン、アミノプロピルトリエトキシシランおよびアミノアルキルトリアルコキシシランである。
【００４６】
好ましくは、ジイソシアネート、例えばＩＭＣＩを、選択的触媒と一緒にする。その結果、鎖の延長または架橋は生じない。
触媒としては、周期表のIII、IVまたはVII族のいずれか1つから選択される金属元素および交換可能な対イオンに基づく無機金属錯体を使用することができる。適する触媒の例は、チタン（IV）ブトキシド、ジルコニウム（IV）アセチルアセトネート、ジルコニウム（IV）ブトキシド、スズ（IV）アセテート、マンガン（III）アセチルアセトネート、チタン（IV）イソプロポキシド、ジルコニウム（IV）２−エチルヘキサノエートおよびスズ（IV）クロライドである。
【００４７】
変性されたポリマーおよび変性されていないポリマーは、技術的に異なる分野、すなわち熱硬化性および熱可塑性の用途において非常に広く使用され得る。例としては、粉末塗料組成物、水または溶媒に基づくコーティング系、カン−またはコイル−コーティング系、放射線硬化性コーティング組成物、コーティング用アルキド樹脂、建築目的のための不飽和樹脂（例えば、パテ、シーラント、鋳物(castings)、コンパウンドおよび成形コンパウンド）、インク、トナー、ガラス繊維サイジング用皮膜形成剤、接着剤、ホットメルトおよびゴム組成物が挙げられる。
【００４８】
本発明に係る変性されていない、または部分的に変性されたポリマーは、一般に、粉末塗料系、カン−またはコイル−コーティング系、または溶媒に基づくコーティング系において使用される。
【００４９】
変性が例えば脂肪酸によって実現されているならば、本発明に係るポリマーは、風乾系として使用され得る。
【００５０】
放射線硬化性化合物による変性は、しばしば、放射線硬化性コーティングおよび建築樹脂の技術分野における可能性を提供する。
本発明に係るポリマーの変性の多くの可能性を考慮すると、変性は広範囲の技術用途のいずれにも向けられ得る。
本発明に係るポリマーは、熱硬化性粉末塗料組成物において使用することができる。
【００５１】
熱硬化性粉末塗料は、化学薬品に対する耐性が熱可塑性粉末塗料よりも良好である。この結果、長い間、熱硬化性粉末コーティングのための架橋剤およびポリマーを開発するために多くの努力がなされてきた。良好な流れ挙動、良好な貯蔵安定性および良好な反応性を有する熱硬化性粉末塗料のためのバインダー組成物を見出すための試みがなおも行われている。熱硬化性粉末塗料バインダー組成物は、一般に、５０重量％より多くのポリマーおよび５０重量％未満の架橋剤を含む。
【００５２】
本発明に係るポリマーは、ポリマーとしておよび架橋剤として、粉末塗料組成物において使用され得る。
本発明に係るポリマーのガラス転移点（Ｔｇ）は、選択された出発材料および分子量に応じて、０℃〜１５０℃、好ましくは５０℃〜１１０℃である。
【００５３】
好ましくは、式（III）、（IV）または（Ｖ）のいずれか1つに従う化合物が粉末塗料組成物において使用される。β−ヒドロキシアルキルアミド基の例えば５０重量％まで、好ましくは３０重量％未満が変性されたポリマーを使用することも可能である。
【００５４】
粉末塗料を用いて最終的に得られるコーティングは、多くの様々な要件を満たさなければならない。種々の系が公知である。いくつかの系は、硬化中に揮発性成分を放出する。これらの系は、それらが泡を有するコーティングを形成するという欠点、および／または望ましくない放出物を放出するという欠点を示す。後者に関する限り、揮発性物質は、起源が有機であるならば、望ましくない環境上または健康上の問題を引き起こし得る。さらに、粉末塗料または粉末コーティングの所望の特性全てがいつも実現されるわけではないことが見出された。
【００５５】
例えばEP−A-322834に従うような、ヒドロキシアルキルアミド架橋剤を含む系は、反応水が放出される結果として、約１００μｍの層厚さ限界より大きい泡を含む。
【００５６】
他の系では、ポリエステル、およびエポキシ基を含む通常の架橋剤が使用される。揮発性成分は一般に、これらの系からは放出されない。しかし、いわゆるハイブリッド系でのビスフェノール−Ａ−エポキシ樹脂の使用は、ＵＶ光にさらされると、比較的高程度の黄色化および粉末化を示すコーティングを生じ、一方、しばしば使用されるトリグリシジルイソシアヌレート（ＴＧＩＣ）架橋剤は、毒物学的に疑わしい。
【００５７】
本発明に係るポリマーを粉末塗料のためのバインダー組成物における架橋剤として使用すると、例えば良好な流れ挙動および良好な化学薬品耐性などの非常に望ましい特性、少なくとも１２０μｍの層厚さまでの表面で泡の形成が無い所望の光沢、高い引掻き耐性、良好な機械的特性、良好な粉末安定性、良好な耐候性および粉末コーティングの良好な色安定性の組み合わせが得られる。
【００５８】
本発明に係る官能基数の高い架橋剤の使用が良好な流れ挙動をもたらすことは、驚くべきことである。なぜならば、一般に、例えば６より高い官能基数を有する架橋剤は、流れ挙動の低下をもたらすからである。
【００５９】
所望の最終用途に応じて、上記の本発明に係る架橋剤は、別の架橋剤、例えばトリグリシジルイソシアヌレート（ＴＧＩＣ）、ポリビスフェノール−Ａ−エポキシド（例えば、種々のEpikote（商標）グレードなど）、（保護された）イソシアネート基を含む化合物（例えば、カプロラクタムで保護されたイソホロンジイソシアネート三量体など）、β−ヒドロキシアルキルアミド基を含む架橋剤（例えば、Primid XL 522（商標）（Rohm and Haas）など）および／または多官能性オキサゾリンと組み合わせて使用することもできる。架橋剤間の重量比は、最終の用途に応じて選択され得る。
【００６０】
本発明に係る架橋剤は、好ましくは、５〜２６個の炭素原子を有する少なくとも1個の鎖状または分岐状脂肪族鎖を含み、かつ１より大きいエポキシ官能基数を有する架橋剤と組み合わせられる。ただし、エポシキ基は、少なくとも1個の脂肪族鎖上にある。これらの架橋剤は、EP-A-600546に記載され、例えば、エポキシ化油が挙げられる。ここで、該油は、アマニ油、大豆油、サフラワー油、オイチシカ油、カラウェー油、菜種油、ヒマシ油、脱水ヒマシ油、綿実油、木材油、ベルノニア油（vernonia oil）、ヒマワリ油、ピーナッツ油、オリーブ油、大豆葉油（soyleaf oil）、トウモロコシ油、魚油（例えば、ニシン油またはサーディン油など）、および非環式テルペン油である。
【００６１】
エポキシ化油は、好ましくは、エポキシ化大豆油および／またはエポキシ化アマニ油である。
【００６２】
粉末塗料バインダー組成物は、架橋剤として、本発明に係るポリマーを含み、ポリマーとしてカルボキシル基を含むまたは無水物基を含むポリマーを含み得る。
【００６３】
例えば、ポリエステル、ポリアクリレート、ポリエーテル（例えば、ビスフェノールまたはフェノール−アルデヒドノボラックに基づくポリエーテルなど）、ポリウレタン、ポリカーボネート、トリフルオロエチレンコポリマーまたはペンタフルオロプロピレンコポリマー、ポリブタジエン、ポリスチレンまたはスチレン無水マレイン酸コポリマーがポリマーとして選択され得る。
【００６４】
一般に、４０ｍｇ ＫＯＨ／ｇ樹脂より高い酸価を有するポリマーが適用される。なぜならば、比較的高い酸価は、本発明に係るポリマーの場合、良好な反応性をもたらすからである。
【００６５】
このポリマーの分子量（Ｍｎ）は、通常、８００より高いが、好ましくは１５００より高い。ポリマーは、１００℃〜２００℃の温度で十分流動しなければならず、従って、約１０，０００より低い、好ましくは約７０００より低い分子量（Ｍｎ）を有する。
【００６６】
このポリマーは一般に、１５８℃で８０００ｄＰａｓより低い粘度を有する。粘度は通常、１００ｄＰａｓより高い。粘度は、有利には、約３００〜約５０００ｄＰａｓの範囲であり得る。本明細書で使用される粘度は、Misev in Powder Coatings；Chemistry and Technology，pages 287−288（1991）に記載されているEmila法に従って測定された。
【００６７】
このポリマーのＴｇは、一般に約２０℃より高く、好ましくは３０℃より高く、４０℃より高くても良い。ポリマーのＴｇは通常、１２０℃より低い。なぜならば、そうでないと、バインダー組成物の製造が幾分困難になり得るからである。すでに上記したように、ポリマーのＴｇの選択は、バインダー組成物のために好ましいＴｇに基づくことができる。
【００６８】
β−ヒドロキシアルキルアミド官能基と反応し得る末端基のみを有するポリマーを使用する場合、ポリマーは、１．６より大きい（ヒドロキシアルキルアミド基と反応し得る）平均官能基数を有し、好ましくは２より大きい。ポリマーは一般に、１０未満、好ましくは約６未満の平均官能基数を有する。ぶら下がった官能基を有するポリマー（ポリアクリレートなど）を使用する場合、平均官能基数は、約１．６より高く、好ましくは２より高い。そのようなポリマーは一般に、８未満、好ましくは４未満の平均官能基数を有する。
【００６９】
適するポリマーの最も好ましいのは、ポリエステルおよびポリアクリレートである。
【００７０】
記載されたポリマーを用いると、バインダーおよび粉末コーティング自体に種々の特性を得ることができる。ポリアクリレートは、黄色化に対する耐性および気候の影響に対する耐性が高い。ポリマーとして使用され得るポリアクリレートは、（メタ）アクリル酸、メチル（メタ）アクリレート、エチル（メタ）アクリレート、ブチル（メタ）アクリレート、プロピル（メタ）アクリレート、２−エチルヘキシル（メタ）アクリレート、シクロヘキシル（メタ）アクリレート、デシル（メタ）アクリレート、イソデシル（メタ）アクリレート、ベンジル（メタ）アクリレートおよびヒドロキシアルキル（メタ）アクリレート（ヒドロキシエチルおよびヒドロキシプロピル（メタ）アクリレートなど）および／またはアルキル（メタ）アクリレートのグリシジルエステルまたはグリシジルエーテルに基づくことができる。
【００７１】
ポリアクリレートは、公知の方法によって得ることができる。これらの方法では、例えばスチレン、マレイン酸または無水マレイン酸などのコモノマーおよび少量のエチレン、プロピレンおよびアクリロニトリルを使用することができる。他のビニルまたはアルキルモノマー、例えばオクテン、トリアリルイソシアヌレートおよびジアリルフタレートは、少量添加され得る。
【００７２】
酸基を含むポリアクリレートは一般に、所望量の酸、例えば（メタ）アクリル酸、マレイン酸またはフマル酸などの共重合によって得られる。
【００７３】
ポリアクリレートの粘度は通常、１００〜８０００ｄＰａｓ（１５８℃で測定、Emila）である。
【００７４】
ポリアクリレートは、米国特許第3,752,870号、同第3,787,340号および同第3,758,334号、ならびに英国特許第1,333,361号に記載されており、該特許に開示されていることは、引用することにより本明細書に含まれる。
【００７５】
β−ヒドロキシアルキルアミド基と反応しうるポリマーとして使用され得るポリウレタンとしては、例えば、酸基および（保護された）イソシアネート基を末端とするポリウレタンも挙げられる。
【００７６】
ポリエステルは通常、脂肪族ポリアルコールおよびポリカルボン酸の残基に基づく。
【００７７】
ポリカルボン酸は一般に、芳香族および脂環式ポリカルボン酸から成る群から選択される。なぜならば、これらの酸は通常、ポリエステルに対してＴｇ上昇効果を有するからである。特に、二塩基酸が使用される。ポリカルボン酸の例は、イソフタル酸、テレフタル酸、ヘキサヒドロテレフタル酸、２，６−ナフタレンジカルボン酸および４，４−オキシビス安息香酸、ならびに可能性があるならば、それらの無水物、酸塩化物または低級アルキルエステル（例えば、ナフタレンジカルボン酸のジメチルエステルなど）である。必須ではないけれども、カルボン酸成分は一般に、少なくとも約５０モル％、好ましくは少なくとも約７０モル％のイソフタル酸および／またはテレフタル酸を含む。
【００７８】
他の適する芳香族脂環式および／または非環式ポリカルボン酸は、例えば、３，６−ジクロロフタル酸、テトラクロロフタル酸、テトラヒドロフタル酸、ヘキサヒドロテレフタル酸、ヘキサクロロエンドメチレンテトラヒドロフタル酸、フタル酸、アゼライン酸、セバシン酸、デカンジカルボン酸、アジピン酸、コハク酸、トリメリット酸およびマレイン酸である。これらの種々のカルボン酸は、カルボン酸の総量の高々５０モル％の量で使用され得る。これらの酸は、そのままで、または、可能性があるならば、それらの無水物、酸塩化物または低級アルキルエステルの形態で使用され得る。
【００７９】
ヒドロキシカルボン酸および／または所望によりラクトン、例えば１２−ヒドロキシステアリン酸、ヒドロキシピバリン酸およびε−カプロラクトンを使用することもできる。そのように望む場合、安息香酸、ｔ−ブチル安息香酸、ヘキサヒドロ安息香酸および飽和脂肪族モノカルボン酸などのモノカルボン酸をより少量で使用することができる。
【００８０】
カルボン酸と反応させてポリエステルを得ることができるポリアルコール、特にジオールとしては、例えばエチレングリコール、プロパン−１，２−ジオール、プロパン−１，３−ジオール、ブタン−１，２−ジオール、ブタン−１，４−ジオール、ブタン−１，３−ジオール、２，２−ジメチルプロパンジオール−１，３（＝ネオペンチルグリコール）、ヘキサン−２，５−ジオール、ヘキサン−１，６−ジオール、２，２−ビス−（４−ヒドロキシシクロヘキシル）プロパン（水素化されたビスフェノール−Ａ）、１，４−ジメチロールシクロヘキサン、ジエチレングリコール、ジプロピレングリコールおよび２，２−ビス［４−（２−ヒドロキシルエトキシ）フェニル］プロパンなどの脂肪族ジオールならびにネオペンチルグリコールのヒドロキシピバリン酸エステルが挙げられる。
【００８１】
少量、例えば約４重量％未満であるが好ましくは２重量％未満の三官能性アルコールまたは酸を使用して分岐ポリエステルを得ることができる。適するポリオールおよびポリ酸の例は、グリセロール、ヘキサントリオール、トリメチロールエタン、トリメチロールプロパン、トリス−（２−ヒドロキシエチル）イソシアヌレートおよびトリメリット酸である。
【００８２】
四官能性モノマーは通常、好ましくない。なぜならば、それらは過剰の分岐またはゲル化を引き起こし得るからであるが、それらを極少量で使用することはできる。適する多官能性アルコールおよび酸の例は、ソルビトール、ペンタエリスリトールおよびピロメリット酸である。しかし、分岐ポリエステルの合成には、三官能性モノマーが好ましい。
【００８３】
コーティング特性は、例えばジオールの選択によって影響され得る。例えば良好な耐候性が要求される場合、アルコール成分は好ましくは、少なくとも７０モル％のネオペンチルグリコール、１，４−ジメチロールヘキサンおよび／または水素化されたビスフェノール−Ａを含む。良好な耐候性が要求される場合、カプロラクトンおよびヒドロピバリン酸も使用され得る。
【００８４】
ポリエステルは、所望により例えばジブチルスズオキシドまたはテトラブチルチタネートなどの通常のエステル化触媒の存在下で、エステル化またはエステル交換により、通常の方法によって製造される。製造条件およびＣＯＯＨ／ＯＨ比は、所望の範囲内の値である酸価またはヒドロキシル価を有する最終生成物が得られるように選択され得る。
【００８５】
カルボン酸官能性ポリエステルは、好ましくは、一連の工程で製造される。その最後の工程では、酸官能性ポリエステルが得られるように芳香族または好ましくは脂肪族酸がエステル化される。当業者に公知であるように、最初の工程では、テレフタル酸を過剰のジオールの存在下で反応させる。かかる反応の結果、実質的にヒドロキシル官能性ポリエステルが得られる。第二のまたは続く工程で、さらに別の酸を第一工程の生成物と反応させることにより酸官能性ポリエステルを得る。さらに別の酸は、例えば、イソフタル酸、アジピン酸、無水コハク酸、１，４−シクロヘキサンジカルボンおよび無水トリメリット酸である。
【００８６】
好ましくは、無水トリメリット酸が１７０〜２００℃の温度で使用される。なぜならば、その場合、比較的多数のトリメリット酸末端基を有するポリエステルが得られ、その結果、バインダー系の反応性が増加し、より良好なコーティング特性が得られるからである。
【００８７】
ポリエステルは、結晶性ポリエステルあってもよいが、無定形ポリエステルが好ましい。結晶性および無定形ポリエステルの混合物も使用され得る。無定形ポリエステルは、一般に１００〜８０００dPasの範囲にある粘度（１５８℃で測定、Emila）を有する。結晶性ポリエステルは通常、約２〜約２００dPasの範囲のより低い粘度を有する。
【００８８】
ポリエステルがカルボン酸と反応し得る基を含む場合、ポリエステルの酸価は、所望量の架橋剤が使用され得るように選択される。酸価は好ましくは１０より高く、より好ましくは４０より高い。
【００８９】
ポリエステルのＴｇは、ポリエステル−架橋剤混合物のＴｇが例えば３０℃〜８０℃であり、その結果、それから製造される粉末塗料またはバインダーが室温で物理的に安定であるように選択される。粉末コーティング組成物の製造では、より低いＴｇを有するポリエステルと架橋剤との組み合わせ混合物が所望により使用され得る。粉末安定性を保持するために、かかる粉末は冷却された条件で貯蔵される。
【００９０】
ポリマー：架橋剤重量比の選択は、所望の最終用途に依存し、この比は一般に６０：４０〜９０：１０、好ましくは７５：２５〜８５：１５である。
【００９１】
本発明に係るポリマーが粉末塗料組成物における樹脂として使用される場合、β−ヒドロキシアルキルアミド基と反応し得る２以上の官能基を含む化合物が架橋剤として使用され得る。かかる基の例は、無水物、カルボン酸、カルボン酸エステル、エポキシド、イソシアネートおよびアルコキシシランである。好ましくは無水物、カルボン酸および保護されたイソシアネートが使用される。例は、アジピン酸、デカンジカルボン酸、無水トリメリット酸、フタル酸または無水フタル酸、テトラヒドロフタル酸または無水テトラヒドロフタル酸、ヘキサヒドロフタル酸または無水ヘキサヒドロフタル酸および（所望によりカプロラクタムまたはトリアゾールで保護された）ＩＰＤＩ−三量体またはＨＤＩ−三量体である。
【００９２】
熱硬化性粉末コーティングの一般的な製造および粉末塗料を硬化して硬化されたコーティングを形成するための化学反応は、Misev in Powder Coatings， Chemistry and Technology（1991, John Wiley）pp.42-54、pp.148およびpp.224−226に記載されている。熱硬化性バインダー組成物は一般に、ポリマーおよび架橋剤から成る粉末塗料の樹脂性部分として定義される。
【００９３】
所望する場合、本発明に係るバインダー組成物および粉末塗料系において通常の添加剤、例えば顔料、フィラー、脱気剤、流れ剤および安定剤などを使用することができる。適する顔料は、例えば、無機顔料（例えば、二酸化チタン、硫化亜鉛、酸化鉄および酸化クロムなど）および有機顔料（例えば、アゾ化合物など）である。適するフィラーは、例えば金属の酸化物、珪酸塩、炭酸塩および硫酸塩である。
【００９４】
安定剤としては、例えば、一次および／または二次酸化防止剤、ＵＶ安定剤（キノンなど）、（立体的に束縛された）フェノール性化合物、ホスフォナイト、ホスファイト、チオエーテルおよびＨＡＬＳ化合物（束縛されたアミン光安定剤）を使用することができる。
【００９５】
脱気剤の例は、ベンゾインおよびシクロヘキサンジメタノールビスベンゾエートである。流れ剤としては、例えば、ポリアルキルアクリレート、フルオロヒドロカーボンおよびシリコーン油が挙げられる。他の適する添加剤は、例えば、EP‐B‐371528に記載されている立体的に束縛された三級アミンなどの、摩擦帯電を改善するための添加剤である。
【００９６】
本発明に係る粉末塗料は、通常の方法、例えば粉末をアースされた基体へ静電気的に噴霧し、それを十分な長さの時間にわたって適切な温度の熱にさらすことによりコーティングを硬化することにより施与することができる。施与された粉末は、例えば、ガスオーブン中で、電気オーブン中で、または赤外線放射を用いて加熱され得る。
【００９７】
工業的用途のために意図された粉末塗料（コーティング）組成物の熱硬化性コーティングは、Powder Coatings, Chemistry and Technology,  Misev, pp.141-173(1991)にさらに一般的に記載されている。
【００９８】
本発明に係る組成物は、例えば金属、木材およびプラスチック基体上に使用するための粉末塗料において使用され得る。例としては、工業用コーティング、機械および道具のためのコーティング、家庭用途および建築物の一部が挙げられる。コーティングは、自動車産業において部品および付属物をコーティングするための使用にも適する。
【００９９】
ドイツ特許公開19703952は、β−ヒドロキシアルキルアミド基を末端基として含むコポリエステルを開示している。ポリエステルポリマー主幹は、アミド基を含まない。コポリエステルは、ヒドロキシポリエステルをポリカルボン酸ジアルキルエステルと混合してアルキルエステル基含有コポリエステルを形成し、次いでアミノアルコールと反応させる３工程プロセスで製造される。これに対して、本発明に係るポリマーは、β−ヒドロキシアルキルアミド末端基の他に主幹に沿ってアミドおよびエステル基を有するポリエステルアミドである。このポリエステルアミドは、より広範囲にわたる水素架橋形成、改善された架橋密度および改善された加水分解耐性によって、改善された機械的コーティング特性を付与する。
【０１００】
【実施例】
本発明を以下の実施例を参照して説明するが、本発明は、以下の実施例に限定されない。
実施例I
無水フタル酸およびジイソプロパノールアミンの単位を含む高分岐度ポリマーの製造
３８４ｇの無水フタル酸および４１５ｇのジイソプロパノールアミンを、熱油によって加熱することができ、かつ機械的攪拌機、蒸留ヘッドならびに窒素および真空接続を備えた二重壁ガラス反応器に導入した。反応混合物を攪拌しながら約７０℃に徐々に加熱し、次いでよりゆっくり１７０℃に加熱した。加熱中に減圧にした。反応器中の圧力は、反応水の放出に対して調整され、従って反応水が蒸留によって反応器から除去され得た。６時間の総反応時間の後、粘性ポリマーは０．１meq／ｇ未満のカルボン酸を含んでおり（滴定により測定）、水は蒸留によってもはや除去され得なかった。冷却後、ポリマーが非常に淡い黄色のガラス状物質として得られた。ヒドロキシル基の濃度は、５．４meq／ｇであることが滴定的に分かった。数平均分子量は、ＧＰＣ（普遍的較正）によって測定され、１５００ｇ／モルであった。重量平均分子量は７７００ｇ／モルであった。
【０１０１】
実施例II
無水フタル酸およびジイソプロパノールアミンの単位を含む高分岐度ポリマーの製造
２３２ｇの無水フタル酸および２７０ｇのジイソプロパノールアミンを、熱油によって加熱することができ、かつ機械的攪拌機、蒸留ヘッドならびに窒素および真空接続を備えた二重壁ガラス反応器に導入した。反応混合物を攪拌しながら約７０℃に徐々に加熱し、次いでよりゆっくり１７０℃に加熱した。加熱中に減圧にした。反応器中の圧力は、反応水の放出に対して調整され、従って反応水が蒸留によって反応器から除去され得た。５時間の総反応時間の後、粘性ポリマーは０．２meq／ｇ未満のカルボン酸を含んでおり（滴定により測定）、水は蒸留によってもはや除去され得なかった。冷却後、ポリマーが淡い黄色のガラス状物質として得られた。ヒドロキシル基の濃度は、５．８meq／ｇであることが滴定的に分かった。数平均分子量は、ＧＰＣ（普遍的較正）によって測定され、１１００ｇ／モルであった。重量平均分子量は４９００ｇ／モルであった。
【０１０２】
実施例III
無水ヘキサヒドロフタル酸およびジイソプロパノールアミンの単位を含む高分岐度ポリマーの製造
３９８ｇの無水ヘキサヒドロフタル酸および４０８ｇのジイソプロパノールアミンを、熱油によって加熱することができ、かつ機械的攪拌機、蒸留ヘッドならびに窒素および真空接続を備えた二重壁ガラス反応器に導入した。反応混合物を攪拌しながら約７０℃に徐々に加熱し、次いでよりゆっくり１６０℃に加熱した。加熱中に減圧にした。反応器中の圧力は、反応水の放出に対して調整され、従って反応水が蒸留によって反応器から除去され得た。３．５時間の総反応時間の後、粘性ポリマーは０．２meq／ｇ未満のカルボン酸を含んでおり（滴定により測定）、水は蒸留によってもはや除去され得なかった。冷却後、ポリマーがほとんど無色のガラス状物質として得られた。ヒドロキシル基の濃度は、５．２meq／ｇであることが滴定的に分かった。数平均分子量は、ＧＰＣ（普遍的較正）によって測定され、１５５０ｇ／モルであった。重量平均分子量は７０００ｇ／モルであった。
【０１０３】
実施例IV
無水ヘキサヒドロフタル酸およびジイソプロパノールアミンの単位を含む高分岐度ポリマーの製造
３７８ｇの無水ヘキサヒドロフタル酸および４３６ｇのジイソプロパノールアミンを、熱油によって加熱することができ、かつ機械的攪拌機、蒸留ヘッドならびに窒素および真空接続を備えた二重壁ガラス反応器に導入した。反応混合物を攪拌しながら約７０℃に徐々に加熱し、次いでよりゆっくり１６０℃に加熱した。加熱中に減圧にした。反応器中の圧力は、反応水の放出に対して調整され、従って反応水が蒸留によって反応器から除去され得た。５時間の総反応時間の後、粘性ポリマーは０．１meq／ｇ未満のカルボン酸を含んでおり（滴定により測定）、水は蒸留によってもはや除去され得なかった。冷却後、ポリマーがほとんど無色のガラス状物質として得られた。ヒドロキシル基の濃度は、６．１meq／ｇであることが滴定的に分かった。数平均分子量は、ＧＰＣ（普遍的較正）によって測定され、１０１０ｇ／モルであった。重量平均分子量は４６００ｇ／モルであった。
【０１０４】
実施例Ｖ〜VIII
実施例Ｉ〜IVのいずれか1つに従うポリマーを含む粉末塗料組成物
表１に従う粉末塗料組成物を、混合および抽出（PRISM 抽出器、１２０℃）を行うことにより製造した。ポリエステル（Uralac 5040（商標）およびUralac 5261（商標）（DEM Resins製））は、テレフタル酸、アジピン酸、ネオペンチルグリコールおよび無水トリメリット酸の単位を含む。
【０１０５】
組成物は、通常の方法で挽かれ、ふるいにかけられ、アルミニウムおよび鋼製試験パネル上に静電スプレー（Corona）された。循環オーブン中、２００℃で１０分間または１８０℃で１５分間の硬化サイクルの後、パネルをテストして、外観（視覚）、可撓性（Erichsen ISO 1520/DIN 53156に従う侵入（ｍｍ））、裏面衝撃耐性（ASTM-2794/69；インチ−ポンド）、アセトン耐性（アセトンで2回こする）、接着性（ごばん目接着性試験）および硬度（Konig；秒）を測定した。テスト結果を表1に示す。
【０１０６】
これらの実施例は、本発明に係るポリマーが、非常に良好な薬品特性、機械特性および光学特性ならびに高いふくれ限界（視覚）を有するコーティングを与えることを示している。
【０１０７】
【表１】
0003643032.tif 000025
１）裏面衝撃試験；鋼上  ASTM-2794/69。衝撃耐性は通常、インチｘポンドとして与えられる。１６０i.p.でコーティングに亀裂が見られない場合、１６０i.p.が結果として引用される。１６０i.p.は、１．８４m.kg.を表す。
２）エリクセンスロー侵入（Erichsen Slow Penetration）；ISO 1502/DIN 53156
３）ごばん目接着性；ISO 2409/DIN 5315
４）DIN 55990；パートＢ
５）測定していない